(57)【特許請求の範囲】
【請求項１】
質量％で、Ｃ：０．０４〜０．２５％、Ｓｉ：０．５％以下、Ｍｎ：１．０〜３．５％、Ｐ：０．００３〜０．１０％、Ｓ：０．０１％以下、Ｔｉ：０．０１〜０．３％、Ｎｂ：０．０１〜０．１％、Ｖ：０．０５％超０．５％以下、Ａｌ：０．００１〜０．１％、Ｎ：０．０００４〜０．０１％を含有し、かつ０．１％＜（Ｔｉ含有量＋Ｎｂ含有量＋Ｖ含有量）＜０．６％を満足し、残部Ｆｅ及び不純物からなる鋼組成を有し、
フェライトの面積率が３０％以上であり、フェライトの平均結晶粒径が１〜１０μｍであり、残部が硬質第２相であり、さらに、粒径が２００ｎｍ以下である（Ｔｉ、Ｎｂ、Ｖ）（Ｃ、Ｎ）の析出物が１×１０４〜１×１０１４個／ｍｍ３の密度で存在する金属組織を有し、さらに、
圧延直角方向の引張強度が７８０ＭＰａ以上であって引張強度（ＭＰａ）×伸び（％）が１３０００（ＭＰａ・％）以上であり、かつ、疲労限／引張強度として求められる疲労耐久比が０．３８以上である特性を有することを特徴とするハイドロフォーム用電縫管の素材鋼板。
【請求項２】
質量％で、Ｃ：０．０６〜０．２５％、Ｓｉ：０．５％以下、Ｍｎ：２．０％超３．５％以下、Ｐ：０．００３〜０．１０％、Ｓ：０．０１％以下、Ｔｉ：０．０１〜０．３％、Ｎｂ：０．０１〜０．１％、Ｖ：０．０５％超０．５％以下、Ａｌ：０．００１〜０．１％、Ｎ：０．０００４〜０．０１％を含有し、かつ０．２％＜（Ｔｉ含有量＋Ｎｂ含有量＋Ｖ含有量）＜０．６％を満足し、残部Ｆｅ及び不純物からなる鋼組成を有し、
フェライトの面積率が３０％以上であり、フェライトの平均結晶粒径が１〜１０μｍであり、残部が硬質第２相であり、さらに、粒径が２００ｎｍ以下である（Ｔｉ、Ｎｂ、Ｖ）（Ｃ、Ｎ）の析出物が１×１０４〜１×１０１４個／ｍｍ３の密度で存在する金属組織を有し、さらに、
圧延直角方向の引張強度が９８０ＭＰａ以上であって引張強度（ＭＰａ）×伸び（％）が１３０００（ＭＰａ・％）以上であり、かつ、疲労限／引張強度として求められる疲労耐久比が０．４以上である特性を有することを特徴とするハイドロフォーム用電縫管の素材鋼板。
【請求項３】
前記鋼組成は、前記Ｆｅの一部に代えて、質量％で、Ｃｕ：１．０％以下、Ｎｉ：１．０％以下、Ｃｒ：１．０％以下、Ｍｏ：１．０％以下及びＢ：０．００５％以下からなる群から選ばれた１種又は２種以上を有する請求項１又は請求項２に記載されたハイドロフォーム用電縫管の素材鋼板。
【請求項４】
前記鋼組成は、前記Ｆｅの一部に代えて、質量％で、Ｃａ：０．０１％以下、Ｍｇ：０．０１％以下及びＲＥＭ：０．０１％以下からなる群から選ばれた１種又は２種以上を有する請求項１から請求項３までのいずれか１項に記載されたハイドロフォーム用電縫管の素材鋼板。
【請求項５】
請求項１から請求項４までのいずれか１項に記載された素材鋼板からなり、ハイドロフォーム拡管率７％以上の特性を有することを特徴とするハイドロフォーム用電縫管。
【請求項６】
請求項１から請求項４までのいずれか１項に記載された鋼組成を有する鋼塊又は鋼片を１２３０℃以上に加熱して３０分以上保持した後、加熱を終了してから仕上げ圧延を開始するまでの温度を１０００℃以上に保ちながら、Ａｒ３点以上の仕上げ温度でかつ加熱を終了してから７分間以内に熱間圧延を終了し、ついで２０〜１０００℃／秒の平均冷却速度で７８０〜５５０℃まで冷却し、６００℃以下で巻き取ることにより、ハイドロフォーム用電縫管の素材鋼板を製造することを特徴とするハイドロフォーム用電縫管の素材鋼板の製造方法。
【請求項７】
請求項１から請求項４までのいずれか１項に記載されたハイドロフォーム用電縫管の素材鋼板を管状に成形した後に突きあわせ部を溶接することを特徴とするハイドロフォーム用電縫管の製造方法。
【発明の詳細な説明】
【技術分野】
【０００１】
本発明は、ハイドロフォーム加工における加工性ならびに疲労特性がいずれも優れるとともに引張強度が７８０ＭＰａ以上の高強度を有するために板厚の低下を図ることができることから、例えば自動車の構造部材や足廻り部材等の部品に用いるのに好適な、ハイドロフォーム用電縫管の素材鋼板と、これを用いたハイドロフォーム用電縫管と、これらの製造方法とに関する。
【背景技術】
【０００２】
地球環境を保護するために、自動車の燃費の向上と炭酸ガス等の排出規制の強化とが叫ばれている。これに伴って、自動車の構成部材の高強度化及び薄肉化による車体質量の軽減が検討されており、引張強度が７８０ＭＰａ以上である高強度鋼板に対する需要が増加している。一方、部品の溶接フランジ箇所や部品点数そのものの低減による自動車の軽量化や製造コストの削減、さらには自動車の設計の自由度の拡大を目的として、特に複雑な形状を有する部品を、鋼管を素材とするハイドロフォーム法により成形加工する試みが行われている。
【０００３】
鋼管を素材とするハイドロフォーム法は、素材である鋼管に水圧と軸圧縮力とをあたえることにより金型に沿った形状を有する部品に塑性加工する加工法であり、従来のプレス成形及び溶接組立て法と比較すると、（ａ）複雑な形状の部品を一体成形することが可能となり、（ｂ）加工硬化による強度上昇を図ることができ、（ｃ）スプリングバックが小さく形状凍結性が良好であるので成形精度が良好であるといった長所がある。
【０００４】
ハイドロフォーム法は素材である鋼管に対して非常に厳しい加工を伴うので、ハイドロフォーム法による成形加工のメリットを十分に享受するには、この鋼管の素材として加工性が良好な鋼板を用いることが有効である。
【０００５】
これまでにもハイドロフォーム法に適する加工性が良好な鋼板に係る発明が、例えば、特許文献１〜３等に開示される。特許文献１〜３により開示された発明は、いずれも、ハイドロフォーム法による成形性を向上するために、加工性が良好な引張強度が４９０ＭＰａ以下の低強度の鋼板を素材として用いる。
【０００６】
近年では、軽量化を促進するためにハイドロフォーム法により成形される部品の形状がいっそう複雑化する傾向にあり、ハイドロフォーム加工性がさらに良好な鋼板が要求されている。引張強度が４９０ＭＰａ以下の鋼板は優れた加工性を有するので、複雑な形状の部品をハイドロフォーム法により成形することは可能である。
【０００７】
しかし、特許文献１〜３により開示された発明では、引張強度が４９０ＭＰａ以下の鋼板を用いるので、成形される部品の安全性を確保するためにその板厚を増加する必要があり、軽量化を充分に図ることはできない。
【０００８】
引張強度が７８０ＭＰａ以上の高強度鋼板、特に引張強度が９８０ＭＰａ以上の超高強度鋼板をハイドロフォーム加工の素材鋼板として用いて複雑な形状を有する部品を成形できれば、その分だけ板厚を低下することができるので大幅な軽量化を図ることが期待される。しかし、これらの高強度鋼板のハイドロフォーム加工性は低い。
【０００９】
そこで、特許文献４には、粒径１０ｎｍ未満のＴｉ−Ｍｏ系の炭化物をフェライト組織内に析出させ、さらにフェライト組織の面積率を６０〜１００％とした、引張強度が５９０〜１１８０ＭＰａのハイドロフォーム加工性に優れた鋼板に係る発明が開示されている。
【００１０】
一般的に、低強度の鋼板を高強度鋼板に置き換えることにより部品の軽量化を図ると、部品の板厚が減少することから、外部から負荷される荷重により部品に生じる応力が増加する。このため、このような用途に供される高強度鋼板には、引張強度が高いことのみならず、疲労特性が良好であること（疲労限が高いこと）も要求される。しかし、特許文献４には疲労特性に関する記載がなく、どの程度の疲労限を得られるのか不明である。
【００１１】
さらに、特許文献５には、粒径１０ｎｍ未満のＴｉ−Ｍｏ系の炭化物をフェライト組織内に析出させ、さらにフェライト組織面分率を６０〜１００％にすることにより、ハイドロフォーム加工性のみならず疲労特性にも優れた、引張強度が５９０ＭＰａ以上の高強度鋼板が開示されている。
【特許文献１】特開２０００−１１９８１２号公報
【特許文献２】特開２００１−３０３１９３号公報
【特許文献３】特開２００１−３０３１９６号公報
【特許文献４】特開２００３−３２１７４７号公報
【特許文献５】特開２００３−３２１７４８号公報
【発明の開示】
【発明が解決しようとする課題】
【００１２】
特許文献５により開示された発明は、Ｔｉ−Ｍｏ系の炭化物を微細に析出させてフェライトを強化することにより疲労特性を向上するために、熱間圧延後の巻取り温度を６００℃超とする。このため、この発明によると、フェライト粒が粗大化して結晶粒界によるき裂進展抑制効果が低下し、疲労特性に優れた鋼板を得られなくなるおそれがある。
【００１３】
本発明の目的は、ハイドロフォーム加工における加工性ならびに疲労特性に優れることから例えば自動車の構造部材や足廻り部材等に用いるのに好適な、引張強度が７８０ＭＰａ以上のハイドロフォーム用電縫管の素材鋼板、これを用いたハイドロフォーム用電縫管と、これらの製造方法とを提供することである。
【課題を解決するための手段】
【００１４】
本発明者らは上述した課題を解決するために鋭意検討を重ねた結果、熱間圧延後の巻取り温度を低温化することによって、フェライトを微細化するとともに、後述する（Ｔｉ、Ｎｂ、Ｖ）（Ｃ、Ｎ）の析出物を微細に析出させ、フェライトの粒内硬度を増加することによって、ハイドロフォーム加工における加工性ならびに耐疲労特性を向上させ、例えば自動車の構造部材や足廻り部材等に用いるのに好適な、引張強度が７８０ＭＰａ以上のハイドロフォーム用電縫管の素材鋼板を提供できることを知見し、さらに検討を重ねて、本発明を完成した。
【００１５】
本発明は、Ｃ：０．０４％以上０．２５％以下（本明細書では特にことわりがない限り組成に関する「％」は「質量％」を意味する）、Ｓｉ：０．５％以下、Ｍｎ：１．０％以上３．５％以下、Ｐ：０．００３％以上０．１０％以下、Ｓ：０．０１％以下、Ｔｉ：０．０１％以上０．３％以下、Ｎｂ：０．０１％以上０．１％以下、Ｖ：０．０５％超０．５％以下、Ａｌ：０．００１％以上０．１％以下、Ｎ：０．０００４％以上０．０１％以下を含有し、かつ０．１％＜（Ｔｉ含有量＋Ｎｂ含有量＋Ｖ含有量）＜０．６％を満足し、残部Ｆｅ及び不純物からなる鋼組成を有し、フェライトの面積率が３０％以上であり、フェライトの平均結晶粒径が１μｍ以上１０μｍ以下であり、残部が硬質第２相であり、さらに、粒径が２００ｎｍ以下である（Ｔｉ、Ｎｂ、Ｖ）（Ｃ、Ｎ）の析出物が１×１０４〜１×１０１４個／ｍｍ３の密度で存在する金属組織を有し、さらに、圧延直角方向の引張強度が７８０ＭＰａ以上であって引張強度（ＭＰａ）×伸び（％）が１３０００（ＭＰａ・％）以上であり、かつ、疲労耐久比が０．３８以上である特性を有することを特徴とするハイドロフォーム用電縫管の素材鋼板である。
【００１６】
本発明において「（Ｔｉ、Ｎｂ、Ｖ）（Ｃ、Ｎ）の析出物」とは、Ｔｉ系炭窒化物、Ｎｂ系炭窒化物及びＶ系炭窒化物、ならびにこれらの複合析出物を意味する。また、本発明において「析出物の粒径」とは、この析出物の面積と同じ面積を有する真円の直径として求められる円相当粒径を意味する。
【００１７】
また、本発明は、Ｃ：０．０６％以上０．２５％以下、Ｓｉ：０．５％以下、Ｍｎ：２．０％超３．５％以下、Ｐ：０．００３％以上０．１０％以下、Ｓ：０．０１％以下、Ｔｉ：０．０１％以上０．３％以下、Ｎｂ：０．０１％以上０．１％以下、Ｖ：０．０５％超０．５％以下、Ａｌ：０．００１％以上０．１％以下、Ｎ：０．０００４％以上０．０１％以下を含有し、かつ０．２％＜（Ｔｉ含有量＋Ｎｂ含有量＋Ｖ含有量）＜０．６％を満足し、残部Ｆｅ及び不純物からなる鋼組成を有し、フェライトの面積率が３０％以上であり、フェライトの平均結晶粒径が１μｍ以上１０μｍ以下であり、残部が硬質第２相であり、さらに、粒径が２００ｎｍ以下である（Ｔｉ、Ｎｂ、Ｖ）（Ｃ、Ｎ）の析出物が１×１０４〜１×１０１４個／ｍｍ３の密度で存在する金属組織を有し、さらに、圧延直角方向の引張強度が９８０ＭＰａ以上であって引張強度（ＭＰａ）×伸び（％）が１３０００（ＭＰａ・％）以上であり、かつ、疲労耐久比が０．４以上である特性を有することを特徴とするハイドロフォーム用電縫管の素材鋼板である。
【００１８】
これらの本発明に係るハイドロフォーム用電縫管の素材鋼板では、鋼組成が、Ｆｅの一部に代えて、（ｉ）Ｃｕ：１．０％以下、Ｎｉ：１．０％以下、Ｃｒ：１．０％以下、Ｍｏ：１．０％以下及びＢ：０．００５％以下からなる群から選ばれた１種又は２種以上を有すること、及び／又は（ｉｉ）Ｃａ：０．０１％以下、Ｍｇ：０．０１％以下及びＲＥＭ：０．０１％以下からなる群から選ばれた１種又は２種以上を有することが望ましい。
【００１９】
別の観点からは、本発明は、上述した本発明に係るハイドロフォーム用電縫管の素材鋼板からなり、ハイドロフォーム拡管率７％以上の特性を有することを特徴とするハイドロフォーム用電縫管である。
【００２０】
別の観点からは、本発明は、上述した鋼組成を有する鋼塊又は鋼片を１２３０℃以上に加熱して３０分以上保持した後、加熱を終了してから仕上げ圧延を開始するまでの温度を１０００℃以上に保ちながら、Ａｒ３点以上の仕上げ温度でかつ加熱を終了してから７分間以内に熱間圧延を終了し、ついで２０℃／秒以上１０００℃／秒以下の平均冷却速度で７８０℃以下５５０℃以上まで冷却し、６００℃以下で巻き取ることにより、ハイドロフォーム用電縫管の素材鋼板を製造することを特徴とするハイドロフォーム用電縫管の素材鋼板の製造方法である。
【００２１】
さらに別の観点からは、本発明は、上述した本発明に係るハイドロフォーム用電縫管の素材鋼板を管状に成形した後に突きあわせ部を溶接することを特徴とするハイドロフォーム用電縫管の製造方法である。
【発明の効果】
【００２２】
本発明によれば、ハイドロフォーム加工における加工性ならびに疲労特性がいずれも優れるとともに引張強度が７８０ＭＰａ以上の高強度を有するために板厚の低下を図ることができることから、例えば自動車の構造部材や足廻り部材等に用いるのに好適な、ハイドロフォーム用電縫管の素材鋼板と、これを用いたハイドロフォーム用電縫管を提供することができる。
【発明を実施するための最良の形態】
【００２３】
以下、本発明を実施するための最良の形態を、添付図面を参照しながら詳細に説明する。
まず、本発明に係るハイドロフォーム用電縫管の素材鋼板の組成を説明する。
【００２４】
［鋼組成］
Ｃ：０．０４％以上０．２５％以下
Ｃは、Ｔｉ系、Ｎｂ系又はＶ系の炭窒化物による析出強化、その炭窒化物によるフェライトの微細化、さらには、フェライト以外の第２相による強度確保を図るために含有する。しかし、Ｃ含有量が、０．０４％未満であると所望の７８０ＭＰａ以上の引張強度を確保できず、一方、０．２５％を超えると溶接性が低下する。そこで、Ｃ含有量は０．０４％以上０．２５％以下とする。
【００２５】
９８０ＭＰａ以上の高強度を得るには、Ｃ含有量を０．０６％以上０．２５％以下とすることが望ましい。
【００２６】
Ｓｉ：０．５％以下
Ｓｉ含有量が増加すると、表面に生成する酸化スケールが過度になって製造上の困難を伴い、特にＳｉ含有量が０．５％を超えると表面に生成する酸化スケールが極めて過多になる。そこで、Ｓｉ含有量は０．５％以下とする。
【００２７】
Ｍｎ：１．０％以上３．５％以下
Ｍｎは、焼入性を高めて強度を上昇させるのに有効な元素であり、Ｍｎ含有量が、１．０％未満であると所望の７８０ＭＰａ以上の引張強度を確保できず、一方、３．５％を超えると焼入性が過多となってマルテンサイトが多く生成し、ハイドロフォームの加工性の著しい低下をきたす。したがって、Ｍｎ含有量は１．０％以上３．５％以下とする。
【００２８】
なお、Ｍｎを２．０％超含有することによりフェライト粒の成長を抑制して微細なフェライトを生成することができ、これにより、９８０ＭＰａ以上の高強度を確保しながらハイドロフォーム加工性ならびに耐疲労特性を向上することができる。このため、９８０ＭＰａ以上の高強度を得るには、Ｍｎ含有量を２．０％超３．５％以下とすることが望ましい。
【００２９】
Ｐ：０．００３％以上０．１０％以下
Ｐは、固溶強化元素であり、高強度化のために有効である。Ｐ含有量が０．００３％未満ではこのような効果を得ることができず、一方、Ｐは、偏析し易い元素であるために、多量に含有すると加工性の低下を招き、特にＰ含有量が０．１０％を超えると偏析が著しくなって加工性の低下が極めて大きくなる。そこで、Ｐ含有量は０．００３％以上０．１０％以下とする。
【００３０】
Ｓ：０．０１％以下
Ｓは、ハイドロフォーム性や耐疲労特性を低下させる硫化物を生成するため、その含有量は可能な限り低いほうが望ましい。しかし、過剰な低下には相応の製鋼コストの上昇を伴うとともに、Ｓ含有量が０．０１％以下であれば所望のハイドロフォーム性や疲労特性は確保される。そこで、本発明ではＳ含有量は０．０１％以下とする。望ましくは０．００５％以下である。
Ｔｉ：０．０１％以上０．３％以下、Ｎｂ：０．０１％以上０．１％以下、Ｖ：０．０５％超０．５％以下、かつ０．１％＜（Ｔｉ含有量＋Ｎｂ含有量＋Ｖ含有量）＜０．６％
Ｔｉ、Ｎｂ、Ｖは、本発明において最も重要な元素である。
【００３１】
Ｔｉ含有量が０．３％超であり、Ｎｂ含有量が０．１％超であり、又はＶ含有量が０．５％超であると、各元素が有する強度上昇効果が飽和し、製造コストが嵩むだけとなる。そこで、Ｔｉ、Ｎｂ、Ｖそれぞれの含有量の上限は、０．３％、０．１％、０．５％以下とする。
【００３２】
一方、Ｔｉ含有量が０．０１％未満、Ｎｂ含有量が０．０１％未満、又はＶ含有量が０．０５％以下であると、生成するＴｉ、Ｎｂ、Ｖの炭窒化物の量が少なくなり過ぎ、強度上昇に殆ど寄与しない。さらに、Ｔｉ：０．０１％以上０．３％以下、Ｎｂ：０．０１％以上０．１％以下及びＶ：０．０５％超０．５％以下とするとともに、さらに、Ｔｉ、Ｎｂ及びＶの総含有量（Ｔｉ含有量＋Ｎｂ含有量＋Ｖ含有量）を０．１％超とすることにより、微細な（Ｔｉ、Ｎｂ、Ｖ）（Ｃ、Ｎ）の析出物による析出強化により７８０ＭＰａ以上の引張強度を確保することができるとともに、これら（Ｔｉ、Ｎｂ、Ｖ）（Ｃ、Ｎ）の析出物の析出によってフェライト結晶粒を微細化することができ、ハイドロフォーム加工性ならびに疲労特性を向上させることができる。一方、Ｔｉ、Ｎｂ及びＶの総含有量（Ｔｉ含有量＋Ｎｂ含有量＋Ｖ含有量）が０．６％以上であると、強度上昇が飽和しコストが嵩むだけとなるので、Ｔｉ、Ｎｂ及びＶの総含有量（Ｔｉ含有量＋Ｎｂ含有量＋Ｖ含有量）は０．６％未満とする。
【００３３】
引張強度を９８０ＭＰａ以上とする場合には、Ｔｉ、Ｎｂ及びＶの総含有量を０．２％超とする。これにより、９８０ＭＰａ以上の強度を確保しながらフェライト粒の成長を抑制して微細なフェライトを生成することができ、ハイドロフォーム加工性ならびに疲労特性を向上させることができる。さらに、Ｔｉ、Ｎｂ及びＶを上述した含有量で含有することにより析出物による溶接部のＨＡＺ軟化が緩和されて優れた溶接性が得られ、電縫管用の素材鋼板としてより望ましい。
【００３４】
Ａｌ：０．００１％以上０．１％以下
Ａｌは、鋼の脱酸に有用な元素である。その効果を得るには、少なくとも０．００１％含有する。一方、Ａｌ含有量が０．１％を超えると、粗大なアルミナ系介在物が増加してハイドロフォーム加工性及び疲労特性が著しく低下する。そこで、Ａｌ含有量は０．００１％以上０．１％以下とする。脱酸の効果とアルミナ系介在物の抑制の観点から、０．０１％以上０．０８％以下であることが望ましい。
【００３５】
Ｎ：０．０００４％以上０．０１％以下
Ｎは、ＡｌやＴｉ、ＮｂさらにはＶと結合して窒化物を形成する。窒化物はハイドロフォーム加工性を劣化させる傾向を有するため、できるだけ低減することが望ましい。Ｎ含有量が０．０１％以下であればハイドロフォーム加工性に悪影響を及ぼさない。そこで、Ｎ含有量の上限は０．０１％とする。Ｎ含有量の下限は、Ｎの低減に要するコストとハイドロフォーム加工性の程度との兼ね合いから０．０００４％以上とする。製造コストの観点から下限は０．００６％以上とすることが好ましい。
【００３６】
また、本発明に係るハイドロフォーム用電縫管の素材鋼板は、以下に大別する二つの元素群を任意添加元素として含有してもよい。
Ｃｕ：１．０％以下、Ｎｉ：１．０％以下、Ｃｒ：１．０％以下、Ｍｏ：１．０％以下及びＢ：０．００５％以下からなる群から選ばれた１種又は２種以上
【００３７】
Ｃｕ、Ｎｉ、Ｃｒ、Ｍｏ、Ｂは、いずれも、固溶強化により強度を一層高める作用を有する。Ｃｕ：１．０％超、Ｎｉ：１．０％超、Ｃｒ１．０％超、Ｍｏ：１．０％超、又はＢ：０．００５％超含有すると、延性が低下してハイドロフォーム加工性が劣化する。そこで、それぞれの含有量の上限をＣｕでは１．０％とし、Ｎｉでは１．０％とし、Ｃｒでは１．０％とし、Ｍｏでは１．０％とし、さらにＢでは０．００５％とする。
【００３８】
また、固溶強化を確実に得るためには、Ｃｕ：０．１％以上、Ｎｉ：０．１％以上、Ｃｒ：０．１％以上、Ｍｏ：０．１％以上、又はＢ：０．０００２％以上含有することが好ましい。
Ｃａ：０．０１％以下、Ｍｇ：０．０１％以下及びＲＥＭ（希土類元素）：０．０１％以下からなる群から選ばれた１種又は２種以上
【００３９】
ハイドロフォーム加工性ならびに耐疲労特性の向上を目的として、Ｃａ：０．０１％以下、Ｍｇ：０．０１％以下、希土類元素：０．０１％以下のいずれか１種以上を含有してもよい。Ｃａ、Ｍｇ及び希土類元素は、それぞれを単独で含有してもよいし、又は２種以上を複合して含有してもよい。ここで、希土類元素とは、Ｓｃ、Ｙ及びランタノイドの合計１７元素を指し、ランタノイドの場合、工業的にはミッシュメタルの形で添加する。なお、本発明では、希土類元素の含有量とはこれらの元素の合計含有量を意味する。
【００４０】
Ｃａ、Ｍｇ及び希土類元素は、いずれも、酸化物や硫化物を微細に球状化し、ハイドロフォーム加工性や疲労特性を向上させる効果を有する。しかし、各元素の含有量が、それぞれ０．０１％を超えると、鋼中に酸化物や硫化物が多量に存在し、ハイドロフォーム加工性や疲労特性が劣化する。そこで、Ｃａ：０．０１％以下、Ｍｇ：０．０１％以下、希土類元素：０．０１％以下とする。
【００４１】
酸化物や硫化物の微細に球状化する効果を確実に得るには、Ｃａ、Ｍｇ、希土類元素はいずれも０．０００２％以上含有することが好ましい。
上記以外はＦｅ及び不純物である。
【００４２】
本発明に係るハイドロフォーム用電縫管の素材鋼板は、以上の鋼組成を有する。
［金属組織］
次に、本発明に係るハイドロフォーム用電縫管の素材鋼板の金属組織を説明する。
【００４３】
圧延直角方向の引張り強度が７８０ＭＰａ以上で引張強度（ＴＳ）（ＭＰａ）×伸び（Ｅｌ）（％）が１３０００（ＭＰａ・％）以上を満たし、優れたハイドロフォーム加工性と疲労特性を得るには、フェライトの面積率が３０％以上であり、フェライトの平均結晶粒径が１μｍ以上１０μｍ以下であり、さらに、残部が硬質第２相である。
【００４４】
フェライトの面積率が３０％未満であると、伸びが少なくなってハイドロフォーム加工性が著しく劣化する。ハイドロフォーム加工性に必要な伸びを保つためのフェライト粒が少ないからである。したがって、フェライトの面積率を３０％以上とする。フェライトの面積率を３０％以上とすることにより、圧延直角方向の引張強度が７８０ＭＰａ以上であって引張強度（ＴＳ）（ＭＰａ）×伸び（Ｅｌ）（％）が１３０００（ＭＰａ・％）以上を確保することができる。
【００４５】
フェライトの面積率の上限は特に規定しない。フェライト単相組織でも構わない。ここで、フェライトとはベイニティックフェライトを含む。
また、ハイドロフォーム加工性と疲労特性を向上させるため、フェライトの平均結晶粒径は１μｍ以上１０μｍ以下である。フェライトの平均結晶粒径が１μｍ未満であると、降伏点が上昇して伸びが劣化するため、ハイドロフォーム加工性が悪化する。一方、フェライトの平均結晶粒径が１０μｍ超であると、結晶粒界によるき裂進展抑制効果が少なくなるため、疲労特性が劣化する。そこで、フェライトの面積率が３０％以上であり、かつフェライトの平均結晶粒径が１μｍ以上１０μｍ以下である金属組織とする。
【００４６】
フェライト以外の残部である硬質第２相とは、パーライト組織、ベイナイト組織、マルテンサイト組織さらにはセメンタイト相等の、上記定義したフェライト以外の組織や相を意味する。
【００４７】
さらに、本発明に係るハイドロフォーム用電縫管の素材鋼板の金属組織には、粒径が２００ｎｍ以下である（Ｔｉ、Ｎｂ、Ｖ）（Ｃ、Ｎ）の析出物が１×１０４〜１×１０１４個／ｍｍ３の密度で存在する。
【００４８】
本発明に係るハイドロフォーム用電縫管の素材鋼板は、Ｔｉ、Ｎｂ、Ｖの析出強化により、強度を確保しつつ優れたハイドロフォーム加工性及び疲労特性を有する鋼板である。
強化に寄与する析出物は、Ｔｉ系炭窒化物、Ｎｂ系炭窒化物、Ｖ系炭窒化物である。この析出物の粒径、つまりこの析出物の面積と同じ面積を有する真円の直径として求められる円相当粒径は、２００ｎｍ以下である。粒径が２００ｎｍ超であると粒径が大き過ぎるために強化に殆ど寄与しない。
【００４９】
Ｔｉ系炭窒化物、Ｎｂ系炭窒化物、Ｖ系炭窒化物は、上述したように、それぞれ複合して生成しても強度上昇の効果を奏する。
さらに、これらの析出物の密度を１×１０４個／ｍｍ３以上１×１０１４個／ｍｍ３以下とすることにより、これらの析出物による析出強化を効果的に得ることができる。密度が１×１０４個／ｍｍ３未満であると、フェライト粒が軟らかいために疲労特性が劣化し、疲労耐久比も０．３８以上を確保できない。一方、密度が１×１０１４個／ｍｍ３超であると、フェライト粒が硬くなり過ぎて伸びが低下し、ハイドロフォーム加工性が悪化する。
【００５０】
これら析出物の生成により溶接部のＨＡＺ軟化も起こり難くなる。そのため、本発明に係るハイドロフォーム用電縫管の素材鋼板は、電縫管とされた後にハイドロフォーム成形に供される鋼板として、好適である。
【００５１】
本発明に係るハイドロフォーム用電縫管の素材鋼板は、以上の金属組織を有する。
［特性］
本発明に係るハイドロフォーム用電縫管の素材鋼板は、上述した鋼組成及び金属組織を有するので、引張強度７８０ＭＰａ以上、引張強度（ＭＰａ）×伸び（Ｅｌ）（％）が１３０００（ＭＰａ・％）以上、かつ疲労耐久比を０．３８以上の特性を有する。
【００５２】
これにより、ハイドロフォーム加工により製造される部品の高強度化、それによる薄肉化、軽量化を図ることができる。引張強度が７８０ＭＰａ未満であると軽量化の効果が少ない。また、引張強度（ＭＰａ）×伸び（Ｅｌ）（％）が１３０００（ＭＰａ・％）未満であると、強度に対する伸びが少なくハイドロフォーム加工性が劣化する。
【００５３】
なお、伸び（Ｅｌ）（％）は１３％以上であることが望ましい。
さらに、疲労限／引張強度として求められる疲労耐久比が０．３８未満であると、部品として要求される十分な疲労耐久比を満足しない。さらに、引張強度が９８０ＭＰａ以上である場合には、さらに軽量化による板厚減少が進むため、０．４０以上の疲労耐久比を要する。
【００５４】
本発明に係るハイドロフォーム用電縫管の素材鋼板は、以上の鋼組成、金属組織及び特性を有する。次に、この素材鋼板の製造方法を説明する。
はじめに、上述した鋼組成を有する鋼塊又は鋼片であるスラブを１２３０℃以上に加熱して３０分以上保持する。なお、以降の説明ではスラブを用いる場合を例にとる。
【００５５】
スラブの加熱温度が１２３０℃未満であると、スラブの製造時に析出又は晶出した粗大な（Ｔｉ、Ｎｂ、Ｖ）（Ｃ、Ｎ）が再固溶せず、フェライト粒径の成長を抑制する微細な（Ｔｉ、Ｎｂ、Ｖ）（Ｃ、Ｎ）の析出物の量が激減してしまい、フェライトの平均粒径が１０μｍを超えてしまう。また析出強化の寄与も激減し、ハイドロフォーム加工性ならびに疲労特性が劣化する。また、３０分未満の加熱でもスラブ製造時に析出した粗大な（Ｔｉ、Ｎｂ、Ｖ）（Ｃ、Ｎ）の再固溶が少なく、同様の問題が生じる。
【００５６】
次に、スラブの加熱を終了してから仕上げ圧延を開始するまでにおける温度を１０００℃以上に保ちながら、Ａｒ３点以上の仕上げ温度でかつスラブの加熱を終了してから７分間以内に熱間圧延を終了する。
【００５７】
熱間圧延は、スラブの加熱を終了してから仕上げ圧延を開始する直前までの温度を１０００℃以上に保ちながら、仕上げ圧延温度、詳しくは仕上圧延完了温度をＡｒ３点以上とし、かつスラブの加熱後から７分間以内に熱間圧延を完了する。仕上げ圧延を開始する直前までの温度、及び仕上圧延温度は、いずれも、放射温度計により測定したスラブ、粗バー、鋼板の表面の測定温度を意味する。
【００５８】
スラブの加熱を終了してから仕上げ圧延を開始する直前までの温度が１０００℃未満に低下すると、スラブの加熱により再固溶した（Ｔｉ、Ｎｂ、Ｖ）（Ｃ、Ｎ）が再度粗大な（Ｔｉ、Ｎｂ、Ｖ）（Ｃ、Ｎ）として析出し、フェライトの微細化に寄与しなくなる。また、スラブの加熱を終了してから７分間以内に熱間圧延を完了しないと、再固溶した（Ｔｉ、Ｎｂ、Ｖ）（Ｃ、Ｎ）が再度粗大な（Ｔｉ、Ｎｂ、Ｖ）（Ｃ、Ｎ）として析出して同様の問題を生じる。
【００５９】
また、仕上げ圧延温度がＡｒ３点未満であると、オーステナイト及びフェライトの２相域での圧延となり、フェライトが異常粒成長し、このためにフェライトの平均粒径を１０μｍ以下とすることができない。最悪の場合には、圧延を制御できなくなって、破断等の操業トラブルを発生する。
【００６０】
このようにして熱間圧延を終了した後、２０℃／秒以上１０００℃／秒以下の一次冷却速度で７８０℃以下５５０℃以上の一次冷却停止温度まで冷却する。
熱間圧延後の冷却が２０℃／秒未満であるか、あるいは１次冷却停止温度が７８０℃を超えると、冷却速度が遅すぎること、又は１次冷却停止温度が高すぎることに起因して、生成物が粒成長し、粒径が２００ｎｍ以下である微細な（Ｔｉ、Ｎｂ、Ｖ）（Ｃ、Ｎ）の析出物の密度が１×１０４個／ｍｍ３を下回ってしまう。
【００６１】
一方、１次冷却速度が１０００℃／秒を超えると、冷却速度が速すぎるために粒径２００ｎｍ以下の微細な（Ｔｉ，Ｎｂ，Ｖ）（Ｃ，Ｎ）の析出物の密度が１×１０１４個／ｍｍ３を超えてしまう。また、フェライトの粒径が１μｍ未満となり、降伏点が増加し伸びが劣化してしまう。
【００６２】
また、１次冷却停止温度が５５０℃未満であると、フェライトの生成が不足し、フェライト面積率が３０％を下回ってしまう。
このようにして、一次冷却を終了した後は、放冷してから６００℃以下の巻取り温度で巻き取るか、あるいは、２次冷却を行ってから６００℃以下の巻取り温度で巻き取る。
【００６３】
巻取り温度が６００℃を超えると、析出物が粒成長し、粒径が２００ｎｍ以下である微細な（Ｔｉ、Ｎｂ、Ｖ）（Ｃ、Ｎ）の析出物の密度が１×１０４個／ｍｍ３未満になってしまう。それにより、析出強化により強度を確保することができず、さらに、フェライトが粒成長してその平均粒径１０μｍを超えてしまい、疲労強度も劣化する。
【００６４】
２次冷却は、巻き取り温度が６００℃以下になるように１次冷却の停止温度、またはその後の放冷後の温度に対し、必要に応じて行えばよい。２次冷却の冷却速度は、特に規定しないが、設備上、又は巻き取り温度の制御性の観点から５００℃／秒以下の冷却速度で行うのが好ましい。
【００６５】
このようにして、本発明に係るハイドロフォーム用電縫管の素材鋼板が製造される。そして、この素材鋼板を、周知慣用の手段により管状に丸めて成形した後に突きあわせ部を溶接することにより、本発明に係るハイドロフォーム用電縫管が製造される。
【００６６】
すなわち、本発明に係るハイドロフォーム用電縫管は、圧延直角方向の引張強度が７８０ＭＰａ以上であって引張強度（ＭＰａ）×引張伸び（％）が１３０００（ＭＰａ・％）以上であり、かつ、疲労耐久比が０．３８以上である特性を有する上述した本発明に係るハイドロフォーム用電縫管の素材鋼板からなっているので、後述するハイドロフォーム成形試験機１を用いて求める拡管率（％、ただし｛（バースト後の周長−素管の周長）／素管の周長｝×１００）に換算して７％以上という、優れたハイドロフォーム加工性を得られる。
【００６７】
このようにして、ハイドロフォーム加工における加工性ならびに疲労特性に優れることから例えば自動車の構造部材や足廻り部材等に用いるのに好適な、引張強度が７８０ＭＰａ以上のハイドロフォーム用電縫管の素材鋼板、これを用いたハイドロフォーム用電縫管と、これらの製造方法とを提供することができる。
【実施例】
【００６８】
本発明を、実施例を参照しながらさらに具体的に説明する。
表１に示す鋼組成（表１に示す以外の残部はＦｅ及び不純物）を有する鋼種Ａ〜Ｍを溶製してスラブとした。
【００６９】
【表１】
0005124866.tif 000002
【００７０】
このスラブを、表２に示す「加熱温度（℃）」及び「加熱時間（分）」で加熱保持し、スラブ加熱を終了してから仕上げ圧延を開始するまでにおける温度を表２の「熱間圧延の仕上げ圧延開始前温度（℃）」に保ちながら、表２の「熱間圧延の仕上げ圧延完了（℃）」の仕上げ温度で、かつスラブ加熱を終了してから表２の「加熱炉抽出から圧延完了までの時間（分）」以内の時間で熱間圧延を終了し、ついで表２の「１次冷却の冷却速度（℃／ｓｅｃ）」の冷却速度で表２の「１次冷却停止温度（℃）」まで冷却し、その後放冷するか、又は表２の「２次冷却の冷却速度（℃／ｓｅｃ）」で２次冷却を行い、そして表２の「熱間圧延後の巻取り温度（℃）」で巻き取ることにより、板厚が２．０ｍｍであるとともに板幅が３００ｍｍであるハイドロフォーム用電縫管の素材鋼板としての熱延鋼板を製造した。
【００７１】
【表２】
0005124866.tif 000003
【００７２】
その後、この熱延鋼板を酸洗し、圧延方向と垂直に片側約５０ｍｍのスリット加工を行った。その後、この熱延鋼板を管状に丸め、突きあわせ部の端面を突合せ電気抵抗溶接にて溶接することにより、鋼管の肉厚が２．０ｍｍであり、外径Ｄが６０．５ｍｍであるとともに長さが８４７ｍｍであるハイドロフォーム用電縫管に係る供試材Ｎｏ．１〜２６を得た。
【００７３】
なお、スラブの鋳造ならびに熱間圧延、酸洗及び造管は、いずれも、試験用装置を用いて行った。
得られた供試材Ｎｏ．１〜２６のハイドロフォーム用電縫管にハイドロフォーム成形を行った。
【００７４】
図１（ａ）は、ハイドロフォーム成形試験機１を模式的に示す説明図であり、図１（ｂ）は、ハイドロフォーム用電縫管５にバースト部６が生じた状況を模式的に示す説明図である。
【００７５】
図１（ａ）に示すように、ハイドロフォーム成形は、供試材Ｎｏ．１〜２６のハイドロフォーム用電縫管５をハイドロフォーム成形試験機１の上金型２及び下金型３の間に配置し、ハイドロフォーム用電縫管５の管端を封止した状態でハイドロフォーム用電縫管５の内部に水で内圧を負荷して、ハイドロフォーム用電縫管５を上下の金型２、３により形成された空間４内でハイドロフォーム拡管率内に膨出変形させ、そして，図１（ｂ）に示すように、ハイドロフォーム用電縫管５にバースト部６を生じるまで加工を行い、バースト部６を含む拡管部７の周長を測定した。ハイドロフォーム成形は室温で行い、軸押し無し（軸圧縮無し）で行った。
【００７６】
そして、以下に説明する要領で、供試材Ｎｏ．１〜２６のハイドロフォーム用電縫管５についてハイドロフォーム加工性を把握するとともに、その素材である鋼板の組織と析出物の調査、引張り試験及び平面曲げ疲労試験を行った。
【００７７】
＜ハイドロフォーム加工性＞
ハイドロフォーム加工性は、そのバースト後の周長と素管の周長から拡管率（（％）、ただし｛（バースト後の周長−素管の周長）／素管の周長｝×１００）を算出し、この拡管率（％）によりハイドロフォーム加工性を評価した。
【００７８】
＜組織と析出物調査＞
供試材Ｎｏ．１〜２６のハイドロフォーム用電縫管５の素材鋼板について、走査型電子顕微鏡を用いて各組織の面積率を求めた。
【００７９】
これらの素材鋼板の断面の板厚に対する（１／４）ｔ部について、倍率２０００倍で３０視野を調査し、画像処理により各組織の面積率を求めた。フェライトの平均粒径は、画像解析により個々のフェライトの面積をもとめ、その面積から円相当に換算することにより求めた。
【００８０】
また、析出物の測定は、透過型電子顕微鏡を用いて測定した。これらの素材鋼板の断面の板厚に対する（１／４）ｔ部について１０００００〜５００００００倍の倍率で３０視野を調査した。画像解析により析出物の面積を求め、それを真円と仮定してその面積から円相当直径を、析出物の粒径として求めた。そして、粒径２００ｎｍ以下の析出物の密度及び成分同定分析を行った。成分同定分析は、任意の５０個を選定して調査した。その結果、いずれも、（Ｔｉ、Ｎｂ、Ｖ）（Ｃ、Ｎ）であった。
【００８１】
＜引張り試験＞
これらの素材鋼板から、ＪＩＳ  Ｚ  ２２０１に規定される５号引張試験片を切り出して引張試験を行った。そして、降伏点ＹＰ、引張強度ＴＳ及び伸びＥｌを測定した。採取方向は圧延直角方向とした。
【００８２】
さらに、供試材Ｎｏ．１〜２６のハイドロフォーム用電縫管５の機械特性は、管軸方向からＪＩＳ  Ｚ  ２２０１に規定される１２号Ｂ引張り試験片を採取して引張強度を測定した。
【００８３】
＜平面曲げ疲労試験＞
各素材鋼板からＪＩＳ  Ｚ  ２２７５に規定される形状で、長さ９０ｍｍ、巾４０ｍｍの試験片を採取した。試験方法は、ＪＩＳ  Ｚ  ２２７５に準じた。両振り平面曲げ疲労（応力比：−１）を行い、１０７回の繰り返し回数により破断しない応力振幅値を疲労限界とし、耐久比＝１０７回で破断した応力振幅値／引張強度により疲労耐久比を求めた。
【００８４】
表３に素材鋼板の調査結果を示し、表４にハイドロフォーム用電縫管の調査結果を示した。
【００８５】
【表３】
0005124866.tif 000004
【００８６】
【表４】
0005124866.tif 000005
【００８７】
本発明例である供試材Ｎｏ．１〜１５は、いずれも、７８０ＭＰａ以上の引張強度を有し、引張強度（ＭＰａ）×伸び（Ｅｌ）（％）が１３０００（ＭＰａ・％）以上であるとともに、疲労耐久比が０．３８以上である。
【００８８】
その中でも供試材Ｎｏ．７〜１５は、９８０ＭＰａ以上の引張強度を有し、引張強度（ＭＰａ）×引張伸び（Ｅｌ）（％）が１３０００（ＭＰａ・％）以上であるとともに、疲労耐久比が０．４以上を満たす。
【００８９】
さらに、供試材Ｎｏ．１〜１５は、いずれも、電縫管でのハイドロフォーム拡管率が１０．５％以上であり、ハイドロフォーム加工性にも優れる。
これに対し、比較例である供試材Ｎｏ．１６は、スラブ加熱温度が１２２０℃と低かったため、フェライトの平均結晶粒径が１２μｍと本発明の範囲外となり、疲労耐久比が０．３５となり疲労特性が不芳である。
【００９０】
比較例である供試材Ｎｏ．１７は、スラブ加熱時間が２０分と短かったため、フェライトの平均結晶粒径が１３μｍと本発明の範囲外となり、疲労耐久比が０．３７となり疲労特性が不芳である。
【００９１】
比較例である供試材Ｎｏ．１８は、熱間圧延の仕上げ圧延開始前温度が９８０℃と低かったため、フェライトの平均結晶粒径が１２μｍと本発明の範囲外となり、疲労耐久比が０．３５となり疲労特性が不芳である。
【００９２】
比較例である供試材Ｎｏ．１９は、熱間圧延の仕上げ圧延温度が７６０℃と、Ａｒ３点を下回った。そのため、フェライトが異常粒成長し、フェライトの平均粒径が１５μｍと本発明の範囲外となり、疲労耐久比が０．３６となり疲労特性が不芳である。
【００９３】
比較例である供試材Ｎｏ．２０は、加熱炉抽出から圧延完了までの時間（分）が８分と長かった。そのため、フェライトの平均結晶粒径が１１μｍと本発明の範囲外となり、疲労耐久比が０．３６となり疲労特性が不芳である。
【００９４】
比較例である供試材Ｎｏ．２１は、仕上げ圧延完了後の１次冷却速度が１０℃／ｓｅｃと冷却速度が遅かった。そのため、粒径が２００ｎｍ以下の微細な（Ｔｉ、Ｎｂ、Ｖ）（Ｃ、Ｎ）の析出物の密度が７．５×１０３個／ｍｍ３と少なく、そのため、疲労耐久比が０．３７となり疲労特性が不芳である。
【００９５】
比較例である供試材Ｎｏ．２２は、仕上げ圧延完了後の１次冷却速度が１２００℃／ｓｅｃと冷却速度が速かった。そのため、粒径が２００ｎｍ以下の微細な（Ｔｉ、Ｎｂ、Ｖ）（Ｃ、Ｎ）の析出物の密度が１．２×１０１４個／ｍｍ３と多かった。そのため、伸びが劣化し、ＴＳ×Ｅｌが１０９７８（ＭＰａ・％）と低い値になった。したがって、ハイドロフォーム拡管率が５．０％となりハイドロフォーム加工性が不芳である。
【００９６】
比較例である供試材Ｎｏ．２３は、仕上げ圧延完了後の１次冷却停止温度が８００℃と温度が高かった。そのため、粒径が２００ｎｍ以下の微細な（Ｔｉ、Ｎｂ、Ｖ）（Ｃ、Ｎ）の析出物の密度が６．２×１０３個／ｍｍ３と少なかった。そのため、疲労耐久比が０．３６となり疲労特性が不芳である。
【００９７】
比較例である供試材Ｎｏ．２４は、仕上げ圧延完了後の１次冷却停止温度が５４０℃と温度が低かった。そのため、フェライト面積率が２６％と少なかった。したがって、伸びが劣化し、ＴＳ×Ｅｌが８１０４（ＭＰａ×％）と低い値になった。したがって、ハイドロフォーム拡管率も６．２％となりハイドロフォーム加工性が不芳である。
【００９８】
比較例である供試材Ｎｏ．２５は、熱間圧延後の巻取り温度が６２０℃と温度が高かった。そのため、粒径が２００ｎｍ以下の微細な（Ｔｉ、Ｎｂ、Ｖ）（Ｃ、Ｎ）の析出物の密度が５．８×１０３個／ｍｍ３と少なかった。また、フェライト粒も粗大化し、フェライトの平均結晶粒径が１４μｍとなった。そのため、疲労耐久比が０．２９となり疲労特性が不芳である。さらに、引張強度も７７０ＭＰａと所望の強度が得られなかった。
【００９９】
さらに、比較例である供試材Ｎｏ．２６は、（Ｔｉ含有量＋Ｎｂ含有量＋Ｖ含有量）が０．０８％と本発明の範囲外であった。このため析出強化元素が少ないため、フェライトの平均粒径が１２μｍ、粒径が２００ｎｍ以下の微細な（Ｔｉ、Ｎｂ、Ｖ）（Ｃ、Ｎ）の析出物の密度が３．１×１０３個／ｍｍ３と少なかった。そのため、疲労耐久比が０．３２となり疲労特性が不芳である。
【図面の簡単な説明】
【０１００】
【図１】図１（ａ）は、ハイドロフォーム成形試験機１を模式的に示す説明図であり、図１（ｂ）は、ハイドロフォーム用電縫管５にバースト部６が生じた状況を模式的に示す説明図である。
【符号の説明】
【０１０１】
１  ハイドロフォーム成形試験機
２  上金型
３  下金型
４  空間
５  ハイドロフォーム用電縫管
６  バースト部
７  拡管部
【図１】
0005124866.tif 000006